본 발명자 들 은 , 예의 검토 한 결과 , 고온 에 있 어서 시간 경과 에 따른 변화 가 적 은 안정 된 높 은 전기 저항 특성 을 가지 며 , 온도 상승 시 에 박리 하 기 어렵 고 , 또한 , 열 사이클 안정 성 이 있 는 고지 르 코니아 주조 내화물 을 발명 하 였 다 . 즉 , 본 발명 의 고지 르 코니아 주조 내화물 은 , ZrO 2 를 85 ~ 95 중량 %, SiO 2 를 4 ~ 12 중량 %, Al 2 O 3 을 0 . 1 ~ 0 . 8 중량 % 미만 , Na 2 O 을 0 . 04 중량 % 미만 , K 2 O 를 0 . 01 ~ 0 . 15 중량 %, B 2 O 3 을 0 . 1 ~ 1 . 5 중량 %, CaO 를 0 . 01 ~ 0 . 2 중량 %, BaO 를 0 . 4 중량 % 미만 , SrO 를 0 . 2 중량 % 미만 , Y 2 O 3 을 0 . 05 ~ 0 . 4 중량 %, Fe 2 O 3 + TiO 2 를 0 . 3 중량 % 이하 로 각각 포함 하 고 , CuO 와 P 2 O 5 를 실질 적 으로 포함 하 지 않 는다 ( 0 . 01 중량 % 미만 ) . 또한 , 본 발명 의 고지 르 코니아 주조 내화물 은 유리 형성 산화물 ( Former 로 불리 고 있 으며 , 예 를 들 면 , SiO 2 , B 2 O 3 ) 을 구성 하 는 각 산화물 의 몰수 의 합 과 유리 변형 산화물 ( Modifier 로 불리 고 있 으며 , 예 를 들 면 , Na 2 O , K 2 O , CaO , MgO , SrO , BaO ) 을 구성 하 는 각 산화물 의 몰수 의 합의 비 , 즉 유리 형성 산화물 / 유리 변형 산화물 ( Former / Modifier ) 을 20 ∼ 100 로 하 는 것 에 의해서 , 1500 ℃ 에서 12 시간 유지 한 후 의 전기 저항 이 200 Ω ㆍ ㎝ 이상 이 며 , 온도 상승 시 에 박리 가 없 고 , 열 사이클 에 대해서 안정 적 이 다 .